СПОСОБ ПОЛУЧЕНИЯ МАТОЧНОЙ СМЕСИ НАТУРАЛЬНОГО КАУЧУКА И ОКСИДА КРЕМНИЯ

1. Способ получения маточной смеси натурального каучука и оксида кремния, включающий следующие последовательные этапы:
- легирование оксида кремния по меньшей мере двухвалентным металлом,
- приготовление по меньшей мере одной дисперсии легированного таким образом оксида кремния в воде,
- приведение в контакт и смешивание плантационного латекса натурального каучука и водной дисперсии легированного оксида кремния с получением коагулята,
- извлечение коагулята,
- сушку извлеченного коагулята с получением маточной смеси.
2. Способ по п.1, в котором этап извлечения коагулята осуществляют операцией фильтрации.
3. Способ по п.1, в котором этап извлечения коагулята осуществляют операцией центрифугирования.
4. Способ по п.1, в котором оксид кремния является осажденным оксидом кремния.
5. Способ по п.4, в котором металл является алюминием.
6. Способ по п.5, в котором удовлетворяется одно из следующих условий:
(i) pH композиции составляет от 3,5 до 6;
(ii) pH композиции составляет от 6 до 8, и степень легирования оксида кремния алюминием больше или равна (1,75*рН-10,5);
(iii) pH композиции выше 8, и степень легирования оксида кремния алюминием больше или равна 3,5 вес.%.
7. Способ по п.6, в котором количество оксида кремния на стадии контакта двух дисперсий составляет от 20 phr до 150 phr (частей на сто весовых частей эластомера).
8. Способ по п.7, в котором количество оксида кремния на стадии контакта двух дисперсий составляет от 30 phr до 100 phr.
9. Способ по п.8, в котором количество оксида кремния на стадии контакта двух дисперсий составляет от 30 phr до 90 phr.
10. Способ по п.9, в котором количество оксида кремния на стадии контакта двух дисперсий составляет от 30 phr до 70 phr.
11. Способ по п.6, в котором водную дисперсию связывающего агента добавляют перед или на стадии контакта водной дисперсии легированного оксида кремния и латекса натурального каучука.
12. Маточная смесь натурального каучука и оксида кремния, полученная по любому из пп.1-11.
13. Маточная смесь по п.12, в которой доля оксида кремния составляет от 20 phr до 150 phr.
14. Маточная смесь по любому из пп.12 или 13, в которой доля оксида кремния составляет от 30 phr до 100 phr.
15. Маточная смесь по п.14, в которой доля оксида кремния составляет от 30 phr до 90 phr, предпочтительно от 30 до 70 phr.
16. Каучуковая композиция на основе по меньшей мере одной маточной смеси натурального каучука и оксида кремния, полученной по любому из пп.1-11.
17. Готовое изделие или полупродукт, содержащие композицию по п.16.
18. Поверхность качения шины, содержащая композицию по п.16.
19. Шина или полупродукт, содержащие по меньшей мере одну каучуковую композицию по п.16.